СПОСОБ ИЗГОТОВЛЕНИЯ ОКРАШЕННОЙ ПРИ ФОРМОВАНИИ, ПАРААРАМИДНОЙ, КОМПЛЕКСНОЙ НИТИ И РОВНИЦЫ, ЛЕНТЫ, ПРЯЖИ ИЗ ШТАПЕЛЬНОГО ВОЛОКНА И ТЕКСТИЛЬНОГО МАТЕРИАЛА

1. Способ изготовления комплексной нити из окрашенного при формовании параарамида, согласно которому:
а) готовят прядильный раствор, содержащий: параарамидный полимер, по меньшей мере, один краситель и концентрированную серную кислоту;
b) пропускают прядильный раствор через фильеру для получения сформованных элементарных нитей;
c) коагулируют сформованные элементарные нити для получения коагулированных элементарных нитей;
d) нейтрализуют коагулированные элементарные нити для получения нейтрализованных элементарных нитей;
e) промывают нейтрализованные элементарные нити для получения промытых элементарных нитей; и
f) сушат промытые элементарные нити для получения высушенных элементарных нитей;
отличающийся тем, что:
на этапе a) прядильный раствор готовят, используя от 17,5 вес.% до 18,5 вес.% параарамидного полимера по весу прядильного раствора, и от 4 вес.% до 15 вес.%, по меньшей мере, одного красителя по весу параарамидного полимера с, по меньшей мере, одним красителем; а
на этапе f) во время сушки элементарные нити удерживают под натяжением в диапазоне от 0,2 сН/дтекс до 0,8 сН/дтекс.
2. Способ по п. 1, отличающийся тем, что на этапе a) прядильный раствор готовят, используя от 5 вес.% до 11 вес.%, по меньшей мере, одного красителя по весу параарамидного полимера с, по меньшей мере, одним красителем.
3. Способ по п. 2, отличающийся тем, что на этапе a) прядильный раствор готовят, используя от 6 вес.% до 9 вес.%, по меньшей мере, одного красителя по весу параарамидного полимера с, по меньшей мере, одним красителем.
4. Способ по любому из пп. 1-3, отличающийся тем, что на этапе a) для, по меньшей мере, одного красителя, используемого для приготовления прядильного раствора, выбирают, по меньшей мере, один пигмент.
5. Способ изготовления ленты из окрашенного при формовании штапельного волокна из параарамида, отличающийся тем, что согласно способу:
g) направляют высушенную окрашенную при формовании комплексную нить из параарамида, полученную способом по любому из пп. 1-4, в резальное устройство или устройство для разрыва посредством растяжения, для получения резаного штапельного волокна или разорванного посредством растяжения штапельного волокна; и
h) перерабатывают штапельные волокна в ленту.
узел.
ленты
6. Лента, изготовленная из окрашенного при формовании штапельного волокна из параарамида и полученная способом по п. 5, отличающаяся тем, что она содержит количество узелков на мг ленты (n/мг) менее 60.
узел.
ленты
7. Лента по п. 6, отличающаяся тем, что отношение n/мг находится в диапазоне от 1 до 50.
узелs
ленты
8. Лента по п. 7, отличающаяся тем, что отношение n/мг находится в диапазоне от 2 до 45.
9. Пряжа из штапельного волокна, содержащая ленту по любому из пп. 6-8 или полученная способом по п. 5.
10. Текстильный материал, содержащий штапельное волокно по п. 9.